(57)【要約】    光半導体素子用封止剤又は接着剤として使用することができ、少なくとも以下の成分：（Ａ）ある平均組成式の構成成分（Ａ−１）と、ある平均組成式の構成成分（Ａ−２）とを含むアルケニル含有オルガノポリシロキサン；（Ｂ）少なくとも０．５重量％のケイ素原子結合水素原子を含有し、ある平均分子式で表される構成成分（Ｂ−１）と、少なくとも０．５重量％のケイ素原子結合水素原子を含有し、ある平均組成式で表される構成成分（Ｂ−２）と、必要に応じて、ある平均分子式の構成成分（Ｂ−３）と、を含み、ケイ素原子結合水素原子を含有する、オルガノポリシロキサン；（Ｃ）接着促進剤；及び（Ｄ）ヒドロシリル化反応触媒、を含む、硬化性オルガノポリシロキサン組成物。該組成物は、光透過性と接着性が長期持続する特性を有し、比較的高硬度を有する硬化物を形成できる。  【選択図】図１【特許請求の範囲】
【請求項１】
硬化性オルガノポリシロキサン組成物であって、少なくとも以下の成分：
（Ａ）１５〜３５重量％の構成成分（Ａ−１）及び６５〜８５重量％の構成成分（Ａ−２）を含むアルケニル含有オルガノポリシロキサンであって、
構成成分（Ａ−１）は、以下の平均組成式：
（Ｒ１３ＳｉＯ１／２）ａ（Ｒ１２ＳｉＯ２／２）ｂ（Ｒ１ＳｉＯ３／２）ｃ（ＳｉＯ４／２）ｄ
［式中、Ｒ１はフェニル基、メチル基、又は２〜１０個の炭素原子を有するアルケニル基を表し、全Ｒ１基の０．４〜５０モル％は、２〜１０個の炭素原子を有するアルケニル基であり、メチル基はＲ１に含有されるメチル基とフェニル基の合計の９０モル％以上を構成し、「ａ」、「ｂ」、「ｃ」、及び「ｄ」は、以下の条件：０≦ａ≦０．０５、０．９≦ｂ≦１、０≦ｃ≦０．０３、０≦ｄ≦０．０３、及びａ＋ｂ＋ｃ＋ｄ＝１を満たす数である］のオルガノポリシロキサンを含み、
構成成分（Ａ−２）は、以下の平均組成式：
（Ｒ２３ＳｉＯ１／２）ｅ（Ｒ２２ＳｉＯ２／２）ｆ（Ｒ２ＳｉＯ３／２）ｇ（ＳｉＯ４／２）ｈ（ＨＯ１／２）ｉ
［式中、Ｒ２はフェニル基、メチル基、又は２〜１０個の炭素原子を有するアルケニル基を表し、全Ｒ２基の５〜１０モル％は、２〜１０個の炭素原子を有するアルケニル基であり、メチル基はＲ２に含有されるメチル基とフェニル基の合計の９０モル％以上を構成し、「ｅ」、「ｆ」、「ｇ」、「ｈ」及び「ｉ」は、以下の条件：０．４≦ｅ≦０．６、０≦ｆ≦０．０５、０≦ｇ≦０．０５、０．４≦ｈ≦０．６、０．０１≦ｉ≦０．０５、及びｅ＋ｆ＋ｇ＋ｈ＝１を満たす数である］のオルガノポリシロキサンを含む、
アルケニル含有オルガノポリシロキサン、
（Ｂ）ケイ素原子結合水素原子を含有し、８０〜１００重量％の構成成分（Ｂ−１）、０〜２０重量％の構成成分（Ｂ−２）、及び０〜１０重量％の構成成分（Ｂ−３）を含み、（Ｂ）成分中の前記ケイ素原子結合水素原子が（Ａ）成分中のアルケニル基の含有量の合計１モル当たり０．５〜２．０モルの範囲にある量である、オルガノポリシロキサンであって、
構成成分（Ｂ−１）は、少なくとも０．５重量％のケイ素原子結合水素原子を含有し、以下の平均分子式：Ｒ３３ＳｉＯ（Ｒ３２ＳｉＯ）ｊ（Ｒ３ＨＳｉＯ）ｋＳｉＲ３３
［式中、Ｒ３はフェニル基又はメチル基を表し、メチル基はＲ３に含まれる全ての基の９０モル％以上を構成し、「ｊ」は０〜３５の範囲の数であり、「ｋ」は１０〜１００の範囲の数である］で表される、オルガノポリシロキサンを含み、
構成成分（Ｂ−２）は、少なくとも０．５重量％のケイ素原子結合水素原子を含有し、以下の平均組成式：
（ＨＲ４２ＳｉＯ１／２）ｌ（Ｒ４３ＳｉＯ１／２）ｍ（Ｒ４２ＳｉＯ２／２）ｎ（Ｒ４ＳｉＯ３／２）ｏ（ＳｉＯ４／２）ｐ（Ｒ５Ｏ１／２）ｑ
［式中、Ｒ４はフェニル基又はメチル基を表し、メチル基はＲ４に含まれる全ての基の９０モル％以上を構成し、Ｒ５は、水素原子又は１〜１０個の炭素原子を有するアルキル基を表し、「ｌ」、「ｍ」、「ｎ」、「ｏ」、「ｐ」及び「ｑ」は、以下の条件：０．４≦ｌ≦０．７、０≦ｍ≦０．２、０≦ｎ≦０．０５、０≦ｏ≦０．５、０．３≦ｐ≦０．６、０≦ｑ≦０．０５、及びｌ＋ｍ＋ｎ＋ｏ＋ｐ＝１を満たす数である］で表されるオルガノポリシロキサンを含み、
構成成分（Ｂ−３）は、以下の平均分子式：ＨＲ６２ＳｉＯ（Ｒ６２ＳｉＯ）ｒＳｉＲ６２Ｈ
［式中、Ｒ６はフェニル基又はメチル基を表し、メチル基はＲ６に含まれる全ての基の少なくとも９０モル％を構成し、「ｒ」は１０〜１００の範囲の数である］によって表されるオルガノポリシロキサンを含む、
オルガノポリシロキサン、
（Ｃ）（Ａ）成分と（Ｂ）成分の合計１００重量部当たり、０．１〜５重量部の量の接着促進剤、
及び
（Ｄ）前記組成物を硬化させるのに十分な量の、ヒドロシリル化反応触媒
を含む、硬化性オルガノポリシロキサン組成物。
【請求項２】
（Ｅ）２０〜２００ｍ２／ｇのＢＥＴ比面積を有し、（Ａ）〜（Ｄ）成分の合計１００重量部当たり１〜１０重量部の量で添加されたヒュームドシリカ、を更に含む、請求項１に記載の硬化性オルガノポリシロキサン組成物。
【請求項３】
硬化して、ＪＩＳ  Ｋ  ６２５３に準拠したタイプＤデュロメータ硬さが３０〜７０の範囲である硬化物を形成する、請求項１又は２に記載の硬化性オルガノポリシロキサン組成物。
【請求項４】
前記硬化物が、ＪＩＳ  Ｋ  ６２５３に準拠したタイプＤ硬さが５５〜７０の範囲である、請求項３に記載の硬化性オルガノポリシロキサン組成物。
【請求項５】
光半導体素子用の封止剤又は接着剤として使用される、請求項１又は請求項２〜４のいずれか一項に記載の硬化性オルガノポリシロキサン組成物。
【請求項６】
前記光半導体素子が発光ダイオードである、請求項５に記載の硬化性オルガノポリシロキサン組成物。
【請求項７】
光半導体素子が、請求項１又は請求項２〜６のいずれか一項に記載の硬化性オルガノポリシロキサン組成物の硬化物を使用して封止及び／又は接着されている、光半導体装置。
【発明の詳細な説明】
【技術分野】
【０００１】
（関連出願の相互参照）
本出願は、２０１７年７月３１日に出願された米国特許出願公開第６２／５３９，１３８号の優先権及び全ての利点を主張するものであり、その内容は参照により本明細書に組み込まれる。
【０００２】
本発明は、硬化性オルガノポリシロキサン組成物、及び該組成物の硬化物により封止及び／又は接着された光半導体素子を有する光半導体装置に関する。
【背景技術】
【０００３】
硬化性オルガノポリシロキサン組成物は、フォトカプラー、発光ダイオード、固体撮像素子などの光半導体素子を有する光半導体装置において、光半導体素子を封止及び／又は接着するために用いられる。このような組成物の硬化物は、半導体素子から発光又は受光される光を吸収及び散乱しないことが要求される。更に、光半導体装置の信頼性を向上させるため、硬化物が変色又は接着強度低下を生じ得ないことが望ましい。
【発明の概要】
【発明が解決しようとする課題】
【０００４】
日本国特許出願公開（本明細書で以後「特開」と呼ぶ）２００６−３４２２００号では、高硬度及び高い光透過率を有する硬化物を形成できる硬化性オルガノポリシロキサン組成物を開示している。しかしながら、このような組成物から製造された硬化物は、光半導体装置の製造又は使用中のいずれかに容易に損傷し得るか、又は光半導体素子若しくはそのような素子のパッケージから容易に剥離し得る。
【０００５】
特開２００７−６３５３８号及び特開２００８−１２０８４３号では、卓越した耐衝撃性を有する硬化物を形成できる硬化性オルガノポリシロキサン組成物を開示している。しかし、このような硬化物は、時間の経過とともに黄変しやすいことから、高温で長時間使用することを意図した光半導体装置の光半導体素子を封止又は接着するのに好適ではない。
【０００６】
特開２０１２−１２４３４号では、光透過性と接着性が長期持続する特性を有し、比較的高硬度を有する硬化物を形成できる硬化性オルガノポリシロキサン組成物を開示している。しかしながら、ダイ取り付けのためのこれら既存の解決策は、パッド汚染を引き起こす原因となり、その結果パッドへのワイヤの接着が不十分になる。パッドへのワイヤの接着不良により、導電性が阻害され、パッケージ自体が破損することがある。
【０００７】
本発明の目的は、光透過性と接着性が長期持続する特性を有する実質的に透明な硬化物を形成することができる硬化性オルガノポリシロキサン組成物を提供すること、並びに低パッド汚染による、より信頼性の高いパッケージを提供することである。別の目的は、卓越した信頼性及び性能を有する光半導体装置を提供することである。
【課題を解決するための手段】
【０００８】
本発明の硬化性オルガノポリシロキサン組成物は、少なくとも以下の成分：
（Ａ）１５〜３５重量％の構成成分（Ａ−１）及び６５〜８５重量％の構成成分（Ａ−２）を含むアルケニル含有オルガノポリシロキサンであって、
構成成分（Ａ−１）は、以下の平均組成式：
（Ｒ１３ＳｉＯ１／２）ａ（Ｒ１２ＳｉＯ２／２）ｂ（Ｒ１ＳｉＯ３／２）ｃ（ＳｉＯ４／２）ｄ
［式中、Ｒ１はフェニル基、メチル基、又は２〜１０個の炭素原子を有するアルケニル基を表し、全Ｒ１基の０．４〜５０モル％は、２〜１０個の炭素原子を有するアルケニル基であり、メチル基はＲ１に含有されるメチル基とフェニル基の合計の９０モル％以上を構成し、「ａ」、「ｂ」、「ｃ」、及び「ｄ」は、以下の条件：０≦ａ≦０．０５、０．９≦ｂ≦１、０≦ｃ≦０．０３、０≦ｄ≦０．０３、及びａ＋ｂ＋ｃ＋ｄ＝１を満たす数である］のオルガノポリシロキサンを含み、
構成成分（Ａ−２）は、以下の平均組成式：
（Ｒ２３ＳｉＯ１／２）ｅ（Ｒ２２ＳｉＯ２／２）ｆ（Ｒ２ＳｉＯ３／２）ｇ（ＳｉＯ４／２）ｈ（ＨＯ１／２）ｉ
［式中、Ｒ２はフェニル基、メチル基、又は２〜１０個の炭素原子を有するアルケニル基を表し、全Ｒ２基の５〜１０モル％は、２〜１０個の炭素原子を有するアルケニル基であり、メチル基はＲ２に含有されるメチル基とフェニル基の合計の９０モル％以上を構成し、「ｅ」、「ｆ」、「ｇ」、「ｈ」及び「ｉ」は、以下の条件：０．４≦ｅ≦０．６、０≦ｆ≦０．０５、０≦ｇ≦０．０５、０．４≦ｈ≦０．６、０．０１≦ｉ≦０．０５、及びｅ＋ｆ＋ｇ＋ｈ＝１を満たす数である］のオルガノポリシロキサンを含む、
アルケニル含有オルガノポリシロキサン、
（Ｂ）８０〜１００重量％の構成成分（Ｂ−１）、０〜２０重量％の構成成分（Ｂ−２）、及び０〜１０重量％の構成成分（Ｂ−３）を含有し、（Ｂ−１）、（Ｂ−２）、及び（Ｂ−３）の各々の割合は、その合計が１００重量％であり、（Ｂ）成分中のケイ素原子結合水素原子の量が（Ａ）成分中のアルケニル基の含有量の合計１モル当たり０．５〜２．０モルの範囲にある量であるように選択される、ケイ素原子結合水素原子含有オルガノポリシロキサンであって、
構成成分（Ｂ−１）は、少なくとも０．５重量％のケイ素原子結合水素原子を含有し、以下の平均分子式：
Ｒ３３ＳｉＯ（Ｒ３２ＳｉＯ）ｊ（Ｒ３ＨＳｉＯ）ｋＳｉＲ３３
［式中、Ｒ３はフェニル基又はメチル基を表し、メチル基はＲ３に含まれる全ての基の９０モル％以上を構成し、「ｊ」は０〜３５の範囲の数であり、「ｋ」は１０〜１００の範囲の数である］で表されるオルガノポリシロキサンを含み、
構成成分（Ｂ−２）は、少なくとも０．５重量％のケイ素原子結合水素原子を含有し、以下の平均組成式：
（ＨＲ４２ＳｉＯ１／２）ｌ（Ｒ４３ＳｉＯ１／２）ｍ（Ｒ４２ＳｉＯ２／２）ｎ（Ｒ４ＳｉＯ３／２）ｏ（ＳｉＯ４／２）ｐ（Ｒ５Ｏ１／２）ｑ
［式中、Ｒ４はフェニル基又はメチル基を表し、メチル基はＲ４に含まれる全ての基の９０モル％以上を構成し、Ｒ５は、水素原子又は１〜１０個の炭素原子を有するアルキル基を表し、「ｌ」、「ｍ」、「ｎ」、「ｏ」、「ｐ」及び「ｑ」は、以下の条件：０．４ ≦ｌ≦０．７、０≦ｍ≦０．２、０≦ｎ≦０．０５、０≦ｏ≦０．５、０．３≦ｐ≦０．６、０≦ｑ≦０．０５、及びｌ＋ｍ＋ｎ＋ｏ＋ｐ＝１を満たす数である］で表されるオルガノポリシロキサンを含み、
構成成分（Ｂ−３）は、以下の平均分子式：
ＨＲ６２ＳｉＯ（Ｒ６２ＳｉＯ）ｒＳｉＲ６２Ｈ
［式中、Ｒ６はフェニル基又はメチル基を表し、メチル基はＲ６に含まれる全ての基の少なくとも９０モル％を構成し、「ｒ」は１０〜１００の範囲の数である］によって表されるオルガノポリシロキサンを含む、
オルガノポリシロキサン、
（Ｃ）（Ａ）成分と（Ｂ）成分の合計１００重量部当たり０．１〜５重量部の量の接着促進剤、及び
（Ｄ）組成物を硬化させるのに十分な量の、ヒドロシリル化反応触媒、
を含む。
【０００９】
本発明の組成物に、（Ｅ）２０〜２００ｍ２／ｇのＢＥＴ比面積を有し、（Ａ）〜（Ｄ）成分の合計１００重量部当たり１〜１０重量部の量で添加されたヒュームドシリカ、を更に提供してもよい。
【００１０】
本発明の組成物は、硬化して、ＪＩＳ  Ｋ  ６２５３に準拠したタイプＤデュロメータ硬さが３０〜７０の範囲であり、光半導体素子、特に発光ダイオードを封止又は接着するための作用剤としての使用に好適である、実質的に光学的に透明な硬化物を形成する。
【００１１】
本発明の光半導体装置は、光半導体素子が上記組成物の硬化物を用いて封止及び／又は接着されていることを特徴とする。
【発明の効果】
【００１２】
本発明の硬化性オルガノポリシロキサン組成物は、光透過性と接着性が長期持続する特性を有し、比較的高硬度を有する硬化物を形成できることを特徴とする。本発明の光半導体装置は、一部にはワイヤボンド不良の低減によって達成される卓越した信頼性を特徴とする。
【図面の簡単な説明】
【００１３】
【図１】図１は、本発明の半導体装置の一例として示される表面実装型発光ダイオード（ＬＥＤ）装置の断面図である。
【００１４】
本明細書で使用される参照番号
１  ポリフタレート樹脂製筐体
２  インナーリード
３  ダイパッド
４  接着材
５  ＬＥＤチップ
６  ボンディングワイヤ
７  封止材
【００１５】
【図２】図２は、金パッド汚染試験の結果を示す１組の写真である。
【発明を実施するための形態】
【００１６】
（Ａ）成分は、本発明の組成物の主成分であり、下記の構成成分（Ａ−１）及び（Ａ−２）からなるアルケニル含有オルガノポリシロキサンを含む。
【００１７】
構成成分（Ａ−１）は、組成物の取扱作業性及び硬化物の機械的強度を向上するために使用される。この構成成分は、以下の平均組成式：
（Ｒ１３ＳｉＯ１／２）ａ（Ｒ１２ＳｉＯ２／２）ｂ（Ｒ１ＳｉＯ３／２）ｃ（ＳｉＯ４／２）ｄ
［式中、Ｒ１はフェニル基、メチル基、又は２〜１０個の炭素原子を有するアルケニル基を表す」のオルガノポリシロキサンを含む。Ｒ１のアルケニル基は、ビニル基、アリル基、ブテニル基、ペンテニル基、又はヘキセニル基によって例示できる。反応性及び合成の容易さの観点からビニル基が好ましい。しかしながら、全Ｒ１基の０．４〜５０モル％は、アルケニル基である。これは、アルケニル基の含有量が推奨下限を下回ると、組成物の硬化物の機械的強度が低くなり、一方、アルケニル基の含有量が推奨上限を超えると、硬化物が脆くなるからである。更に、Ｒ１のメチル基とフェニル基の合計が１００％と仮定した場合、メチル基は９０モル％以上を構成する必要がある。これは、メチル基の含有量が推奨下限を下回ると、組成物の硬化物が高温で容易に着色し得るからである。更に、上記式中、「ａ」、「ｂ」、「ｃ」、及び「ｄ」は、シロキサン構造単位の比を表し、以下の条件：０≦ａ≦０．０５、０．９≦ｂ≦１、０≦ｃ≦０．０３、０≦ｄ≦０．０３、及びａ＋ｂ＋ｃ＋ｄ＝１を満たす数である。「ａ」の値が推奨上限を超えると、この構成成分の粘度の著しい低下をもたらす。これは次に、組成物の取扱作業性を損ない、本構成成分が揮発性になるか、又は硬化中に組成物の重量を減少させ、硬化物の硬度を低下させるかのいずれかとなる。一方、「ｃ」及び「ｄ」の値が推奨上限を超える場合、本構成成分の粘度を増加させ、組成物の取扱作業性を損なうか、又は硬化物が脆くなりすぎるかのいずれかとなる。「ｂ」の値は、「ａ」、「ｃ」、及び「ｄ」の値から決定される。ただし、「ｂ」の値が推奨下限よりも低いと、組成物に所望の粘度を付与すること、又は硬化物に必要な硬度若しくは機械的強度を付与することのいずれかができなくなる。構成成分（Ａ−１）は、直鎖状、環状、部分環状、又は部分分岐状の分子構造を有してもよい。この構成成分は２５℃で液状である。この構成成分の２５℃における粘度は、３〜１，０００，０００ｍＰａ・ｓ、あるいは５〜５０，０００ｍＰａ・ｓの範囲である必要がある。粘度が推奨下限を下回ると、硬化物の機械的強度が低下し、一方、粘度が推奨上限を超えると、組成物の取扱作業性が損なわれる。
【００１８】
構成成分（Ａ−１）は、以下の平均組成式によって表されるオルガノポリシロキサンによって例示でき、式中、Ｖｉはビニルを表し、Ｍｅはメチルを表し、Ｐｈはフェニルを表す。
（ＶｉＭｅ２ＳｉＯ１／２）０．０１２（Ｍｅ２ＳｉＯ２／２）０．９８８
（ＶｉＭｅ２ＳｉＯ１／２）０．００７（Ｍｅ２ＳｉＯ２／２）０．９９３
（Ｍｅ３ＳｉＯ１／２）０．００７（Ｍｅ２ＳｉＯ２／２）０．９８３（ＭｅＶｉＳｉＯ２／２）０．０１０
（Ｍｅ３ＳｉＯ１／２）０．０１（ＭｅＶｉＳｉＯ１／２）０．０１（Ｍｅ２ＳｉＯ２／２）０．９６（ＭｅＳｉＯ３／２）０．０２
（ＶｉＭｅ２ＳｉＯ１／２）０．００５（Ｍｅ２ＳｉＯ２／２）０．８９５（ＭｅＰｈＳｉＯ２／２）０．１００
【００１９】
また、構成成分（Ａ−１）は、以下の平均分子式で表されるオルガノポリシロキサンによって例示でき、Ｖｉ及びＭｅは上記と同様である。
（ＭｅＶｉＳｉＯ２／２）３
（ＭｅＶｉＳｉＯ２／２）４
（ＭｅＶｉＳｉＯ２／２）５
【００２０】
構成成分（Ａ−２）は、組成物の硬化物に硬度及び機械的強度を付与することを意図したオルガノポリシロキサンである。この構成成分は、以下の平均組成式：
（Ｒ２３ＳｉＯ１／２）ｅ（Ｒ２２ＳｉＯ２／２）ｆ（Ｒ２ＳｉＯ３／２）ｇ（ＳｉＯ４／２）ｈ（ＨＯ１／２）ｉによって表される。
【００２１】
この式中、Ｒ２はフェニル基、メチル基、又は２〜１０個の炭素原子を有するアルケニル基を表す。Ｒ２のアルケニル基は、ビニル基、アリル基、ブテニル基、ペンテニル基、又はヘキセニル基によって例示できる。反応性及び合成の容易さの観点からビニル基が好ましい。しかしながら、全Ｒ２基の５〜１０モル％は、アルケニル基である。これは、アルケニル基の含有量が推奨下限を下回ると、組成物の硬化物の硬度及び機械的強度が低くなり、一方、アルケニル基の含有量が推奨上限を超えると、硬化物が脆くなるからである。更に、Ｒ２のメチル基とフェニル基の合計が１００％と仮定した場合、メチル基は９０モル％以上を構成する必要がある。これは、メチル基の含有量が推奨限界よりも低いと、組成物の硬化物が高温で容易に着色し得るからである。更に、上記式中、「ｅ」、「ｆ」、「ｇ」、「ｈ」及び「ｉ」は、シロキサン構造単位とヒドロキシル基との比を表し、以下の条件：０．４≦ｅ≦０．６、０≦ｆ≦０．０５、０≦ｇ≦０．０５、０．４≦ｈ≦０．６、０．０１≦ｉ≦０．０５、及びｅ＋ｆ＋ｇ＋ｈ＝１を満たす数である。「ｅ」の値が推奨下限を下回ると、硬化物の機械的強度が低下し、一方、「ｅ」の値が推奨上限を超えると、硬化物に十分な硬度を付与することができなくなる。「ｆ」の値が推奨上限を超えると、硬化物に十分な硬度を付与することができなくなる。「ｇ」の値が推奨上限を超えると、硬化物の機械的強度が低下する。「ｈ」の値が推奨下限を下回ると、硬化物に十分な硬度を付与することができなくなり、一方、「ｈ」の値が推奨上限を超えると、組成物中の成分の分散性が損なわれ、組成物の硬化物の機械的強度が低下する。最後に、良好な接着性を有する組成物を提供するためには、「ｉ」の値を推奨範囲内に維持することが重要である。「ｉ」の値が推奨下限を下回ると、所望の接着特性を有する組成物を提供することができず、一方で、「ｉ」の値が推奨上限を超えると、組成物中のこの構成成分の分散性が損なわれ、組成物の硬化物に所望の機械的強度及び接着特性を付与することができなくなる。構成成分（Ａ−２）は、分岐状又は網様の分子構造を有してもよい。この構成成分の２５℃における粘度に関して特別な制限はなく、構成成分（Ａ−１）と混和可能であるという条件で、液体でも固体でもよい。
【００２２】
構成成分（Ａ−２）は、以下の平均組成式で表されるオルガノポリシロキサンで例示でき、式中、Ｖｉ、Ｍｅ、Ｐｈは、上記定義と同じである。
（ＶｉＭｅ２ＳｉＯ１／２）０．１０（Ｍｅ３ＳｉＯ１／２）０．３３（ＳｉＯ４／２）０．５７（ＨＯ１／２）０．０３
（ＶｉＭｅ２ＳｉＯ１／２）０．１３（Ｍｅ３ＳｉＯ１／２）０．３５（ＳｉＯ４／２）０．５２（ＨＯ１／２）０．０２
（ＶｉＭｅＰｈＳｉＯ１／２）０．１０（Ｍｅ３ＳｉＯ１／２）０．４５（ＳｉＯ４／２）０．４５（ＨＯ１／２）０．０３
（ＶｉＭｅ２ＳｉＯ１／２）０．０９（Ｍｅ３ＳｉＯ１／２）０．３１（ＳｉＯ４／２）０．６０（ＨＯ１／２）０．０４
（ＶｉＭｅ２ＳｉＯ１／２）０．１０（Ｍｅ３ＳｉＯ１／２）０．４０（ＳｉＯ４／２）０．５０（ＨＯ１／２）０．０３
【００２３】
（Ａ）成分は、１５〜３５重量％の構成成分（Ａ−１）及び６５〜８５重量％の構成成分（Ａ−２）、あるいは２０〜３０重量％の構成成分（Ａ−１）及び７０〜８０重量％の構成成分（Ａ−２）を含有することが推奨される。構成成分（Ａ−１）の含有量が推奨上限を超えると、組成物の硬化物に所望の硬度及び機械的強度を付与することができず、一方、構成成分（Ａ−１）の含有量が推奨下限を下回ると、組成物の取扱作業性が損なわれ、硬化物に脆さが付与される。
【００２４】
組成物を、最終的に均一性の高い状態で調製できるのであれば、（Ａ）成分の構成成分（Ａ−１）と（Ａ−２）を予め混合する必要はない。良好な取扱作業性の観点から、（Ａ）成分は２５℃で液状であり、１００〜５，０００，０００ｍＰａ・ｓ、あるいは５００〜１００，０００ｍＰａ・ｓの範囲の粘度を有する必要がある。
【００２５】
（Ｂ）成分は、架橋剤として組成物に使用される。（Ｂ）成分は、ケイ素原子結合水素原子を有するオルガノポリシロキサンを含み、構成成分（Ｂ−１）と、場合によっては構成成分（Ｂ−２）及び／又は構成成分（Ｂ−３）とからなる。
【００２６】
構成成分（Ｂ−１）は、（Ｂ）成分の主成分であり、架橋剤として作用するだけでなく、効率的な界面接着改良剤として作用する。（Ｂ）成分は、架橋剤として構成成分（Ｂ−１）のみで構成されてもよい。この構成成分は、以下の平均分子式：
Ｒ３３ＳｉＯ（Ｒ３２ＳｉＯ）ｊ（Ｒ３ＨＳｉＯ）ｋＳｉＲ３３によって例示されるオルガノポリシロキサンを含む。
【００２７】
この式中、Ｒ３はフェニル基又はメチル基を表し、メチル基はＲ３に含まれる全ての基の９０モル％以上を構成する。メチル基の含有量が推奨限度を下回ると、硬化物が高温で容易に着色し得る。この式中、「ｊ」は０〜３５の範囲の数であり、「ｋ」は５〜１００の範囲の数である。「ｊ」の値が推奨上限を超えると、良好な接着性を有する組成物を提供することができなくなる。「ｋ」の値が推奨下限を下回ると、良好な接着性を有する組成物を提供することができず、一方、「ｋ」の値が推奨上限を超えると、機械的強度が低い硬化物が得られる。更に、ケイ素原子結合水素原子の含有量は、０．５重量％以上である必要がある。ケイ素原子結合水素原子の含有量が０．５重量％を下回ると、良好な接着性を有する組成物を提供することが困難となる。構成成分（Ｂ−１）は、２５℃で液状であること、及び２５℃で３〜１０，０００ｍＰａ・ｓの範囲、あるいは５〜５，０００ｍＰａ・ｓの範囲の粘度を有することが推奨される。粘度が推奨下限を下回ると、硬化物の機械的強度及び接着強度が損なわれ、一方、粘度が推奨上限を超えると、組成物の取扱作業性が損なわれる。
【００２８】
構成成分（Ｂ−１）は、以下の平均分子式で表されるオルガノポリシロキサンで表されてもよく、式中、Ｍｅ及びＰｈは、上記定義と同じである。
Ｍｅ３ＳｉＯ（ＭｅＨＳｉＯ）１０ＳｉＭｅ３
Ｍｅ３ＳｉＯ（ＭｅＨＳｉＯ）８０ＳｉＭｅ３
Ｍｅ３ＳｉＯ（Ｍｅ２ＳｉＯ）３０（ＭｅＨＳｉＯ）３０ＳｉＭｅ３
Ｍｅ２ＰｈＳｉＯ（ＭｅＨＳｉＯ）３５ＳｉＭｅ２Ｐｈ
【００２９】
構成成分（Ｂ−２）及び構成成分（Ｂ−３）は、特定の使用条件に適合するように組成物（Ｂ）の物理的特性を変えるために、構成成分（Ｂ−１）に添加されてもよい。構成成分（Ｂ−２）は、硬化物の機械的強度、並びに凝集及び接着特性を改良するために添加されてもよい。構成成分（Ｂ−２）は、以下の平均組成式：
（ＨＲ４２ＳｉＯ１／２）ｌ（Ｒ４３ＳｉＯ１／２）ｍ（Ｒ４２ＳｉＯ２／２）ｎ（Ｒ４ＳｉＯ３／２）ｏ（ＳｉＯ４／２）ｐ（Ｒ５Ｏ１／２）ｑによって表されるオルガノポリシロキサンを含む。
【００３０】
この式中、Ｒ４はフェニル基又はメチル基を表す。メチル基はＲ４に含まれる全ての基の９０モル％以上を構成する。メチル基の含有量が推奨限度を下回ると、硬化物が高温で着色し得る。上記式中、Ｒ５は、水素原子又は１〜１０個の炭素原子を有するアルキル基を示す。１〜１０個の炭素原子を有するＲ５のアルキル基は、メチル基、エチル基、及びイソプロピル基によって例示される。更に、上記式中、「ｌ」、「ｍ」、「ｎ」、「ｏ」、「ｐ」及び「ｑ」は、シロキサン構造単位とヒドロキシル基又はアルコキシ基との比を表し、以下の条件：０．４≦ｅ≦０．７、０≦ｍ≦０．２、０≦ｎ≦０．０５、０≦ｏ≦０．５、０．３≦ｐ≦０．６、０≦ｑ≦０．０５、及びｌ＋ｍ＋ｎ＋ｏ＋ｐ＝１を満たす数である。「ｌ」の値が推奨下限を下回ると、所望の硬度を達成することが不可能となり、一方、「ｌ」の値が推奨上限を超えると、本構成成分の分子量が低下し、硬化物に十分な機械的強度を付与することができなくなる。更に、「ｍ」の値が推奨上限を超えると、所望の硬度を達成することができなくなる。「ｎ」の値が推奨上限を超えると、所望の硬度を達成することができなくなる。「ｏ」の値が推奨上限を超えると、構成成分の分散性が損なわれ、硬化物に十分な機械的強度を付与することができなくなる。「ｐ」の値が推奨下限を下回ると、所望の硬度を達成することができなくなり、一方、「ｐ」の値が推奨上限を超えると、組成物中の本構成成分の分散性が損なわれ、所望の機械的強度を得ることができなくなる。最後に、「ｑ」の値が推奨上限を超えると、構成成分の分子量が低下し、硬化物に十分な機械的強度を付与することができなくなる。本構成成分は、少なくとも０．５重量％のケイ素原子結合水素原子を含有する必要がある。ケイ素原子結合水素原子の含有量が０．５重量％を下回ると、硬化物に十分な機械的強度を付与することができなくなる。本構成成分と組成物との混和性を改善するため、この構成成分は２５℃で液体又は固体である必要がある。
【００３１】
構成成分（Ｂ−２）は、以下の平均組成式で表されるオルガノポリシロキサンによって例示でき、式中、Ｍｅ及びＰｈは、上記定義と同じである。
（ＨＭｅ２ＳｉＯ１／２）０．６７（ＳｉＯ４／２）０．３３
（ＨＭｅ２ＳｉＯ１／２）０．５０（Ｍｅ３ＳｉＯ１／２）０．１７（ＳｉＯ４／２）０．３３
（ＨＭｅ２ＳｉＯ１／２）０．６５（ＰｈＳｉＯ３／２）０．０５（ＳｉＯ４／２）０．３０
【００３２】
構成成分（Ｂ−３）は、硬化物の硬度を制御するために使用される。この構成成分は、以下の平均分子式：
ＨＲ６２ＳｉＯ（Ｒ６２ＳｉＯ）ｒＳｉＲ６２Ｈ
［式中、Ｒ６はフェニル基又はメチル基を表し、メチル基はＲ６に含まれる全ての基の少なくとも９０％を構成する］で表されるオルガノポリシロキサンである。メチル基の含有量が推奨下限を下回ると、高温で硬化物を着色する。上記式中、「ｒ」は１０〜１００の範囲の数を示す。「ｒ」が推奨下限を下回ると、所望の硬度を有する硬化物を提供することが困難となり、一方、「ｒ」の値が推奨上限を超えると、硬化物はその機械的強度を失うことになる。
【００３３】
構成成分（Ｂ−３）は、以下の平均分子式：
ＨＭｅ２ＳｉＯ（Ｍｅ２ＳｉＯ）２０ＳｉＭｅ２Ｈ
ＨＭｅ２ＳｉＯ（Ｍｅ２ＳｉＯ）８０ＳｉＭｅ２Ｈ
ＨＭｅ２ＳｉＯ（Ｍｅ２ＳｉＯ）５０（ＭｅＰｈＳｉＯ）５ＳｉＭｅ２Ｈによって表されるオルガノポリシロキサン［式中、Ｍｅ及びＰｈは、上記定義と同じである］によって例示することができる。
【００３４】
（Ｂ）成分は、（Ｂ）成分の総重量に対する相対百分率として示して、８０〜１００重量％の構成成分（Ｂ−１）、０〜２０重量％の構成成分（Ｂ−２）、及び０〜１０重量％の構成成分（Ｂ−３）を含有する。様々な実施形態において、構成成分（Ｂ−１）は、（Ｂ）成分の少なくとも８５、９０、又は９５重量％を構成してもよい。構成成分（Ｂ−２）は、存在してもよく、範囲の下限は（Ｂ）成分の総量の０重量％、少なくとも５、１０、又は１５重量％であってもよく、範囲の上限は、範囲の下限よりも高いが、５、１０、１５、又は２０重量％を超えない量であってもよい。構成成分（Ｂ−３）は、存在してもよく、構成成分（Ｂ−１）及び構成成分（Ｂ−２）に対する（Ｂ）成分の残部を構成してもよい。典型的には、構成成分（Ｂ−３）の量は、本発明の組成物の硬化物が十分な硬度を有するように、少量である。記載されている（Ｂ）成分の組成は、パッド上をクリープするシロキサン材料によるパッド汚染を低減する。（Ｂ）成分は２５℃で液状であり、５〜１００，０００ｍＰａ・ｓ、あるいは１０〜５０，０００ｍＰａ・ｓの範囲の粘度を有し、それにより構成（Ｂ）成分は取り扱いが容易となる。
【００３５】
（Ｂ）成分は、ケイ素原子結合水素原子が、（Ａ）成分中のアルケニル基の含有量の合計１モル当たり０．５〜２．０モル、あるいは０．８〜１．８モルの範囲であるような量で添加される。成分（Ｂ）の含有量が推奨下限を下回るか、又は推奨上限を超える場合、組成物の硬化物に所望の硬度、機械的特性、及び接着特性を付与することができなくなる。
【００３６】
構成成分（Ｃ）は、接着促進剤である。このような接着促進剤は、当該技術分野において既知であり、ヒドロシリル化反応硬化性オルガノポリシロキサン組成物に添加するために使用されてもよい。例示的な成分（Ｃ）は、エポキシ含有有機基、アルケニル基、及びケイ素結合アルコキシ基を含有するオルガノシラン又はオルガノシロキサンである。成分（Ｃ）の例としては、以下の化合物が挙げられる：４〜２０個のケイ素原子を有し、直鎖状、分岐状、又は環状の分子構造であり、トリアルコキシシロキシ基（トリメトキシシロキシ基又はトリエトキシシロキシ基など）又はトリアルコキシシリルアルキル基（トリメトキシシリルエチル基又はトリエトキシシリルエチル基など）と、ヒドロシリル基又はアルケニル基（ビニル基又はアリル基など）とを含有する、オルガノシラン又はオルガノシロキサンオリゴマー；４〜２０個のケイ素原子を有し、直鎖状、分岐状、又は環状の分子構造であり、トリアルコキシシロキシ基又はトリアルコキシシリルアルキル基と、メタクリロキシアルキル基（３−メタクリロキシプロピル基など）とを含有する、オルガノシラン又はオルガノシロキサンオリゴマー；４〜２０個のケイ素原子を有し、直鎖状、分岐状、又は環状の分子構造であり、トリアルコキシシロキシ基又はトリアルコキシシリルアルキル基と、エポキシ含有アルキル基（３−グリシドキシプロピル基、４−グリシドキシブチル基、２−（３，４−エポキシシクロヘキシル）エチル基、又は３−（３，４−エポキシシクロヘキシル）プロピル基など）を含有する、オルガノシラン又はオルガノシロキサンオリゴマー；アミノアルキルトリアルコキシシランとエポキシ結合アルキルトリアルコキシシランとの反応生成物；又はエポキシ含有エチルポリシリケート。具体的な例は、以下の化合物である：ビニルトリメトキシシラン、アリルトリメトキシシラン、アリルトリエトキシシラン、ハイドロジェントリエトキシシラン、３−グリシドキシプロピルトリメトキシシラン、３−グリシドキシプロピルトリエトキシシラン、２−（３，４−エポキシシクロヘキシル）エチルトリメトキシシラン、３−メタクリロキシプロピルトリメトキシシラン、３−メタクリロキシプロピルトリエトキシシラン、３−グリシドキシプロピルトリエトキシシランと３−アミノプロピルトリエトキシシランとの反応生成物；３−グリシドキシプロピルトリメトキシシランとシラノール基封鎖メチルビニルシロキサンオリゴマーとの縮合反応物；３−メタクリロキシプロピルトリエトキシシランとシラノール基封鎖メチルビニルシロキサンオリゴマーとの縮合反応物；及びトリス（３−トリメトキシシリルプロピル）イソシアヌレート。
【００３７】
硬化物が高温で長時間使用されたときの耐黄変性低下と光透過性低下を防止する観点から、（Ｃ）成分は、活性窒素原子、例えばアミノ基を含有しないことが好ましい。特定の実施形態では、この接着促進剤は、２５℃で１〜５００ｍＰａ・ｓの範囲の粘度を有する低粘度液体である。
【００３８】
（Ｃ）成分は、硬化特性を損なわない量、特に、硬化物の色の変化を引き起こさない量で添加される必要がある。より具体的には、（Ｃ）成分は、（Ａ）成分と（Ｂ）成分の合計１００重量部当たり、少なくとも０．０１重量部かつ最大５重量部、あるいは少なくとも０．１重量部かつ最大３重量部の量で添加される必要がある。
【００３９】
（Ｄ）成分は、本組成物のヒドロシリル化反応を促進するために使用されるヒドロシリル化反応触媒である。このような触媒の例としては、白金系触媒、白金系化合物触媒、金属白金触媒、ロジウム系触媒、又はパラジウム系触媒が挙げられる。（Ａ）成分と（Ｂ）成分とのヒドロシリル化反応の効率的な促進、すなわち本組成物の硬化の促進の観点から、白金系触媒の使用が推奨される。このような触媒は、白金微粉末、白金黒、塩化白金酸、アルコール変性塩化白金酸、塩化白金酸とジオレフィンの錯体、白金とオレフィンの錯体；白金ビス（アセトアセテート）、白金ビス（アセトアセトネート）などの白金のカルボニル錯体；塩化白金酸とジビニルテトラメチルジシロキサンの錯体、塩化白金酸とテトラビニルテトラメチルシクロテトラシランの錯体などの塩化白金酸とアルケニルシロキサンの錯体；白金とジビニルテトラメチルジシロキサンの錯体、白金とテトラビニルテトラメチルシクロテトラシロキサンの錯体などの白金とアルケニルシロキサンの錯体；塩化白金酸とアセチレンアルコールの錯体などによって例示できる。ヒドロシリル化効率の観点から、白金とアルケニルシロキサンの錯体の使用が推奨される。
【００４０】
アルケニルシロキサンの例としては、以下の化合物が挙げられる：１，３−ジビニル−１，１，３，３−テトラメチルジシロキサン；１，３，５，７−テトラメチル−１，３，５，７−テトラビニルシクロテトラシロキサン；メチル基の一部がエチル基、フェニル基などで置換されているアルケニルシロキサン；若しくは類似の置換アルケニルシロキサンオリゴマー；そのアルニルシロキサンのビニル基がアリル基、ヘキセニル基などの基で置換されているアルケニルシロキサンオリゴマー。白金−アルケニルシロキサン錯体の安定性が高いことから、１，３−ジビニル−１，１，３，３−テトラメチルジシロキサンの使用が推奨される。
【００４１】
更に、白金−アルケニルシロキサン錯体の安定性を更に向上させるために、錯体を、１，３−ジビニル−１，１，３，３−テトラメチルジシロキサン、１，３−ジアリル−１，１，３，３−テトラメチルジシロキサン、１，３−ジビニル−１，３−ジメチル−１，３−ジフェニルジシロキサン、１，３−ジビニル−１，１，３，３−テトラフェニルジシロキサン、１，３，５，７−テトラメチル−１，３，５，７−テトラビニルシクロテトラシロキサンなどのアルケニルシロキサンオリゴマー、又はジメチルシロキサンオリゴマーなどのオルガノシロキサンオリゴマー、特にアルケニルシロキサンオリゴマーと組み合わせることができる。
【００４２】
組成物の硬化を促進する限り、（Ｄ）成分を使用できる量に関して、特に制限はない。より具体的には、（Ｄ）成分は、本成分中の白金族金属原子、特には白金原子が重量単位で０．０１〜５００ｐｐｍ、あるいは０．０１〜１００ｐｐｍ、あるいは０．１〜５０ｐｐｍの範囲内となる量で添加することが推奨される。成分（Ｄ）の含有量が推奨下限を下回ると、十分な硬化を提供することが困難となり、一方、（Ｃ）成分の含有量が推奨上限を超えると、硬化物の着色を生じる。
【００４３】
組成物の取扱作業性及び接着特性を改善するために、２０〜２００ｍ２／ｇの範囲のＢＥＴ比面積を有するヒュームドシリカを更に提供してもよい。この成分は、（Ａ）、（Ｂ）、（Ｃ）及び（Ｄ）成分の合計１００重量部当たり１〜１０重量部の量で使用される必要がある。（Ｅ）成分が、そのＢＥＴ比面積が推奨範囲を下回る又は上回る量で使用された場合、取扱作業性が損なわれ、組成物の所望の粘度を得ることができなくなる。更に、（Ｅ）成分の含有量が推奨上限を超えると、光透過性が損なわれる。
【００４４】
室温での作業可使時間を延長し、貯蔵安定性向上するために、組成物には、（Ｆ）成分として、１−エチニルシクロヘキサン−１−オール、２−メチル−３−ブチン−２−オール、３，５−ジメチル−１−ヘキシン−３−オール、２−フェニル−３−ブチン−２−オールなどのアルキンアルコール；３−メチル−３−ペンテン−１−イン、３，５−ジメチル−３−ヘキセン−１−インなどのエン−イン化合物；１，３，５，７−テトラメチル−１，３，５，７−テトラビニルシクロテトラシロキサン、１，３，５，７−テトラメチル−１，３，５，７−テトラヘキセニルシクロテトラシロキサンなどのメチルアルケニルシロキサンオリゴマー；ジメチルビス（３−メチル−１−ブチン−３−オキシ）シラン、メチルビニルビス（３−メチル−１−ブチン−３−オキシ）シランなどのアルキンオキシシラン；ベンゾトリアゾールなどのヒドロシリル化反応阻害剤を更に添加することができる。
【００４５】
（Ｆ）成分は、（Ａ）、（Ｂ）、（Ｃ）及び（Ｄ）成分の混合中に組成物のゲル化又は硬化を阻害するのに十分な量で使用され、また組成物の長期保管をもたらすために必要な量で使用される。より具体的には、この成分を、（Ａ）、（Ｂ）、（Ｃ）及び（Ｄ）成分の合計１００重量部当たり、０．０００１〜５重量部、あるいは０．０１〜３重量部の量で添加することが推奨される。
【００４６】
本発明の目的と矛盾しない範囲内で、組成物には、（Ｅ）成分以外に、シリカ、ガラス、酸化亜鉛などの無機充填剤；シリコーンゴム粉末；シリコーン樹脂、ポリメタクリレート樹脂などの樹脂粉末；耐熱剤、染料、顔料、難燃剤、溶剤などの他の任意成分を添加してもよい。
【００４７】
取り扱いの観点から、組成物は、液状であり、２５℃で１０〜１，０００，０００ｍＰａ・ｓの範囲の粘度を有することが推奨される。組成物は、光半導体素子用の封止剤としての使用を意図している場合、２５℃で１００〜１０，０００ｍＰａ・ｓの範囲の粘度を有する必要があり、光半導体素子用接着剤としての使用を意図している場合、２５℃で１，０００〜５００，０００ｍＰａ・ｓの範囲の粘度を有する必要がある。
【００４８】
組成物は、室温で保持することによって、又は加熱することによって、硬化される。硬化を促進するために、加熱によって組成物を硬化させることが推奨される。加熱温度は、５０〜２００℃の範囲である必要がある。
【００４９】
組成物は、鋼、ステンレス鋼、アルミニウム、銅、銀、チタン、チタン合金などの金属若しくは合金；シリコン半導体、ガリウムリン系半導体、ガリウムヒ素系半導体、ガリウムナイトライド系半導体などの半導体素子；セラミック、ガラス、熱硬化性樹脂、及び極性基を含有する熱可塑性樹脂に対して、特に上記対象物が冷熱サイクルを受けたときに、卓越した接着耐久性をもたらす。
【００５０】
組成物の硬化により、ＪＩＳ  Ｋ  ６２５３に準拠したタイプＤデュロメータで測定した硬度が３０の範囲であり、上限は下限よりも高く、最大で６０、６５、又は７０の硬化物が得られることが推奨される。硬化物の硬度が３０を下回ると、凝集力が乏しく、強度及び接着力が不十分となり、一方、硬度が７０を超えると、硬化物が脆性となり、十分な接着特性を提供することができなくなる。特定の実施形態では、硬化物は、少なくとも４０、５０、５５、又は６０の硬度を有し得る。
【００５１】
次に、本発明の光半導体装置について詳細に説明する。
【００５２】
本発明の光半導体装置は、本発明の組成物から形成された封止材の硬化物によって筐体内に封止されるか、又は本発明の組成物から形成された接着材の硬化物で筐体に接着されているかのいずれかである光半導体素子を備える。光半導体素子は、発光ダイオード（ＬＥＤ）、半導体レーザ、フォトダイオード、フォトトランジスタ、固体撮像素子、又はフォトカプラー用発光体及び受光体を含んでもよい。
最も好適な用途はＬＥＤである。
【００５３】
ＬＥＤでは、半導体の上下左右から発光が起きるので、装置の部品は、光を吸収せず、高い光透過率又は高い光反射係数のいずれかを有する材料で作製されることが要求される。光半導体素子を支持する基板も、上記原則から除外されない。このような基板は、銀、金、銅などの導電性金属；アルミニウム、ニッケルなどの非導電性金属；白色顔料と混合されたＰＰＡ（ポリフタルアミド）、ＬＣＰ（液晶ポリマー）などの熱可塑性樹脂；白色顔料と混合されたエポキシ樹脂、ＢＴ樹脂、ポリイミド樹脂、シリコーン樹脂などの熱硬化性樹脂；アルミナ、アルミナ窒化物などのセラミックスから作製することができる。本発明の組成物は、半導体素子及び基板に対して良好な接着をもたらすことから、得られる光半導体装置の信頼性を向上する。
【００５４】
本発明の光半導体装置を、図１を参照してより詳細に説明する。図１は、光半導体装置の代表例として示されている単体の表面実装型ＬＥＤの断面図である。図１のＬＥＤは、ポリフタルアミド樹脂（ＰＰＡ）製筐体１の内部の接着材４を通じてダイパッド３上にダイボンディングされたＬＥＤチップ５を備える。次に、ＬＥＤチップ５がボンディングワイヤ６によってインナーリード２にワイヤボンディングされると共に、筐体の内壁が封止材７によって封止されている。本発明のＬＥＤにおいて、接着材４及び／又は封止材７を形成するために使用される組成物は、本発明の硬化性オルガノポリシロキサン組成物である。
【００５５】
産業上の利用可能性
本発明の硬化性オルガノポリシロキサン組成物は、ＬＥＤ、半導体レーザ、フォトダイオード、フォトトランジスタ、固体撮像素子、フォトカプラー用発光体及び受光体などの光半導体素子のための封止剤及び接着剤として使用することができる。本発明の光半導体装置は、光学装置、光学機器、照明機器、照明装置などの光半導体装置として使用してもよい。
【実施例】
【００５６】
本発明の硬化性オルガノポリシロキサン組成物及び本発明の光半導体装置を、適用例及び比較例を参照してより詳細に更に例示する。これらの適用例及び比較例では、粘度の値は２５℃に相当する。
【００５７】
硬化性オルガノポリシロキサン組成物の粘度、並びに適用例及び比較例に記載の硬化物の硬度、光透過率、及び接着強度は、以下の方法で測定した。
【００５８】
［硬化性オルガノポリシロキサン組成物の粘度］
この特性は、硬化性オルガノポリシロキサン組成物を３０分以内に調製した後、粘度計（ＡＲ−５５０、ＴＡ  Ｉｎｓｔｒｕｍｅｎｔ  Ｃｏ．，Ｌｔｄ．の製品）で、直径２０ｍｍの２°コーンプレートを用いて測定した。粘度は、最初に予備剪断を適用した後、１秒−１及び１０秒−１の剪断速度で測定した。剪断依存性粘度変化として定義されるチキソトロピーは、１秒−１における粘度を１０秒−１における粘度で除算することによって決定される。
【００５９】
［硬化物の硬度］
硬化性オルガノポリシロキサンを、１５０℃で１時間プレス成形することによってシート状硬化物に成形し、当該シートを、ＪＩＳ  Ｋ６２５３に準拠したタイプＤデュロメータによる硬度測定に使用した。
【００６０】
［硬化物の光透過性］
硬化性オルガノポリシロキサン組成物を２枚のガラス板の間に挟み、１５０℃で１時間保持することにより硬化させた。得られた硬化物の光透過特性を、可視光の任意の波長（４００ｎｍ〜７００ｎｍの波長範囲）で測定可能な自記分光光度計（光路：０．１ｃｍ）を用いて２５℃で測定した。ガラスと組成物を通した光透過率から、ガラスのみを通した光透過率を減算することによって、硬化物を通した光透過率を決定した。波長４５０ｎｍで得られた光透過率を表１に示す。
【００６１】
［装置のパッド汚染］
１０ｍｍ×１０ｍｍの正方形の金チップ及び１００ｍｇの硬化性オルガノポリシロキサン組成物を、約２０ｍｍの間隔で離したアンプルに入れ、アンプルを封止してオーブン内に入れ、３０分間で室温から１７０℃まで加熱し、更に１７０℃で３０分間維持してオルガノポリシロキサン組成物を硬化させた。金チップの変色を目視で確認し、＋＋＋ひどく汚染されている、＋＋やや汚染されている、＋汚染が観察される、汚染なし、の４段階で評価した。
【００６２】
［実施例１〜４及び比較例１］
以下に記載されるのは、適用例及び比較例に示される硬化性オルガノポリシロキサン組成物の調製に使用された構成成分の式であり、式中、Ｖｉはビニル基を表し、Ｍｅはメチル基を表し、Ｖｉ％は、全ての有機基中のビニル基（モル％）の百分率を示す。
【００６３】
構成成分（ａ−１）：粘度が６０ｍＰａ・ｓであり、以下の平均組成式：（Ｍｅ２ＶｉＳｉＯ１／２）０．０４２（Ｍｅ２ＳｉＯ２／２）０．９５８で表されるオルガノポリシロキサン（Ｖｉ％＝２．０６モル％）
【００６４】
構成成分（ａ−２）：粘度が４ｍＰａ・ｓであり、以下の平均分子式：（ＭｅＶｉＳｉＯ２／２）４で表されるオルガノポリシロキサン（Ｖｉ％＝５０モル％）
【００６５】
構成成分（ａ−３）：以下の分子式：（ＭｅＶｉＳｉＯ１／２）４（ＳｉＯ４／２）１で表されるオルガノポリシロキサン（Ｖｉ％＝３３モル％）
【００６６】
構成成分（ａ−４）：２５℃で固体であり、以下の平均組成式：（Ｍｅ２ＶｉＳｉＯ１／２）０．０９（Ｍｅ３ＳｉＯ１／２）０．４３（ＳｉＯ４／２）０．４８（ＨＯ１／２）０．０３で表されるオルガノポリシロキサン（Ｖｉ％＝５．８モル％）
【００６７】
構成成分（ｂ−１）：粘度が２０ｍＰａ・ｓであり、ケイ素原子結合水素原子を１．５重量％含有し、以下の平均分子式：Ｍｅ３ＳｉＯ（ＭｅＨＳｉＯ）１０ＳｉＭｅ３で表されるオルガノポリシロキサン
【００６８】
構成成分（ｂ−２）：粘度が１２０ｍＰａ・ｓであり、ケイ素原子結合水素原子を１．０３重量％含有し、以下の平均組成式：（ＨＭｅ２ＳｉＯ１／２）０．６７（ＳｉＯ４／２）０．３３で表されるオルガノポリシロキサン。
【００６９】
構成成分（ｃ）：３−グリシドキシプロピルトリメトキシシランと、粘度が３０ｍＰａ・ｓである分子鎖両末端シラノール基封鎖メチルビニルシロキサンオリゴマーとの縮合反応物
【００７０】
構成成分（ｄ）：白金と１，３−ジビニル−１，１，３，３−テトラメチルジシロキサンとの錯体の１，３−ジビニル−１，１，３，３−テトラメチルジシロキサン溶液（金属白金を約４重量％含有）
【００７１】
構成成分（ｅ）：１９０〜２１０ｍ２／ｇの範囲のＢＥＴ表面積を有し、ヘキサメチルジシラザン（ＲＸ３００、日本アエロジル社製）による表面処理により疎水化されたヒュームドシリカ
【００７２】
構成成分（ｆ）：ヒドロシリル化反応阻害剤アルキンオキシシラン（alkyoxysilane）
【００７３】
硬化性オルガノポリシロキサン組成物を、表１に示す成分比で調製した。得られた材料の特性を表２に記載する。パッド汚染の視覚的表現を、図２として提供する。
【表１】
2020530502.tif 000002
【表２】
2020530502.tif 000003
【００７４】
用語「含んでいる（comprising）」又は「含む（comprise）」は、本明細書においてこれらの最も広い意味で使用され、「含んでいる（including）」、「含む（include）」、「から本質的になる（consist（ing）essentially of）」、及び「からなる（consist（ing）of）」という概念を意味し、包含する。実例を列記する「例えば（for example）」「例えば（e．g．，）」、「例えば／など（such as）」及び「が挙げられる（including）」の使用は、列記されている例のみに限定しない。したがって、「例えば（for example）」又は「例えば（such as）」は、「例えば、それらに限定されないが（for example，but not limited to）」又は「例えば、それらに限定されないが（such as，but not limited to）」を意味し、他の類似した、又は同等の例を包含する。本明細書で使用されている「約（about）」という用語は、機器分析により測定した、又は試料を取り扱った結果としての数値のわずかな変動を、合理的に包含若しくは説明する働きをする。このようなわずかな変動は、数値の±０〜２５、±０〜１０、±０〜５、又は±０〜２．５％程度であり得る。更に、「約」という用語は、ある範囲の値に関連する場合、数値の両方に当てはまる。更に、「約」という用語は、明確に記載されていない場合でも、数値に当てはまることがある。
【００７５】
一般的に、本明細書で使用されている、ある範囲の値におけるハイフン「−」又はダッシュ「−」は、「まで（to）」又は「から（through）」であり、「＞」は「〜を上回る（above）」又は「超（greater−than）」であり、「≧」は「少なくとも（at least）」又は「以上（greater−than or equal to）」であり、「＜」は「〜を下回る（below）」又は「未満（less−than）」であり、「≦」は「多くとも（at most）」又は「以下（less−than or equal to）」である。前述の特許出願、特許、及び／又は特許公開のそれぞれは、個別の基準で、特に１つ以上の非限定的な実施形態における参照により明示的にその全体を本明細書に組み込む。
【００７６】
添付の特許請求の範囲は、詳細な説明に記載されている表現、及び特定の化合物、組成物又は方法に限定されず、これらは、添付の特許請求の範囲内にある特定の実施形態の間で変化し得ることが、理解されるべきである。様々な実施形の詳細な特徴又は態様について記載している、本明細書で依拠とされたいずれかのマーカッシュグループに関しては、異なる、特別な、及び／又は想定外の結果が、他の全マーカッシュメンバーとは無関係のそれぞれのマーカッシュグループの各メンバーから得られることは理解されるべきである。マーカッシュ群の各要素は、個々に、及び、又は組み合わされて依拠とされ得、添付の特許請求の範囲内で、特定の実施形態を十分に裏付けることができる。
【００７７】
本発明の様々な実施形態の記載を依拠とする任意の範囲及び部分的範囲は、独立して、及び包括的に、添付の特許請求の範囲内にあることも理解されるべきであり、全体値及び／又は小数値を含む全ての範囲を、そのような値が本明細書で明確に書かれていなくても、説明し、想定することが理解される。当業者であれば、列挙された範囲及び部分的範囲が、本発明の様々な実施形態を十分に説明し、可能にし、そのような範囲及び部分的範囲は、更に関連性がある２等分、３等分、４等分、５等分などに描かれ得ることを容易に認識する。単なる一例として、「０．１〜０．９」の範囲は、更に、下方の３分の１、すなわち、０．１〜０．３、中央の３分の１、すなわち、０．４〜０．６、及び上方の３分の１、すなわち、０．７〜０．９に描かれ得、これらは、個々に、及び包括的に、添付の特許請求の範囲内であり、個々に、及び／又は包括的に依拠とされ得、添付の特許請求の範囲内で、特定の実施形態を十分に裏付けることができる。更に、範囲を定義する、又は修飾する言葉、例えば「少なくとも」、「超」「未満」「以下」などに関して、そのような言葉は、部分範囲及び／又は上限若しくは下限を含むと理解されるべきである。別の例として、「少なくとも１０」の範囲は、少なくとも１０〜３５の部分範囲、少なくとも１０〜２５の部分範囲、２５〜３５の部分範囲などを本質的に含み、各部分範囲は、個々に、及び／又は包括的に依拠とされ得、添付の特許請求の範囲内で、特定の実施形態を十分に裏付けるものである。最終的に、開示した範囲内の個々の数が依拠とされ得、添付の特許請求の範囲内で、特定の実施形態を十分に裏付けることができる。例えば、「１〜９」の範囲は、様々な個々の整数、例えば３、並びに、小数点を含む個々の数（又は分数）、例えば４．１を含み、これは、依拠とされ得、添付の特許請求の範囲内で、特定の実施形態を十分に裏付けることができる。
【００７８】
本発明は、実例となる様式で本明細書に記載されており、使用されている用語は限定目的よりも、むしろ説明のための言葉としての性質が意図されているものと理解されるべきである。本発明の多くの修正形態及び変形形態が、上記教示を踏まえて可能である。本発明は、添付の特許請求の範囲内に具体的に記載されているもの以外に、他の方法で実行してもよい。独立請求項及び従属請求項、単一及び複数の従属請求項の両方の、主題の全ての組み合わせが、本明細書において明確に想定されている。
【図１】
2020530502.tif 000004
【図２】
2020530502.tif 000005
【国際調査報告】
2020530502.tif 000006
2020530502.tif 000007
2020530502.tif 000008